Brevet FR2952750A1 — publié le 20110520

PROCEDE ET DISPOSITIF DE DEROCHAGE ELECTROLYTIQUE DE SURFACE D'ÉQUIPEMENTS INTERNES DE CîUR DE REACTEUR NUCLEAIRE Domaine de l'Invention La présente invention concerne un procédé de dérochage électrolytique d'une surface d'équipements internes de coeur de réacteur nucléaire dans une centrale nucléaire, et un dispositif de dérochage électrolytique pour celui-ci. Arrière-Plan de l'Invention Des procédés et dispositifs de dérochage électrolytique connus dans lesquels une surface métallique est électrolytiquement dérochée avec un liquide de dérochage électrolytique maintenu localement adjacent à une électrode, sont décrits dans JP-A-2008-539334 et JP-A-60-63400. JP-A-2008-539 334 décrit un procédé pour polir une 20 surface métallique, caractérisé en ce qu'un liquide de dérochage est maintenu dans une zone entourée par une membrane conductrice d'ions. JP-A-60-63400 décrit un procédé de décontamination pour éliminer un film d'oxyde contenant un radionucléide et analogue, qui adhère à la surface métallique d'un dispositif ou d'une machine et d'outils dans une centrale nucléaire, caractérisé en ce qu'un film d'électrolyte est porté au contact de la surface métallique, et une électrode venant au contact du film d'électrolyte est alimentée, en conséquence de quoi le film d'oxyde, et analogue, sont éliminés. Bref Résumé de l'Invention Lorsqu'une fissure apparaissant sur des parties internes de coeur de réacteur nucléaire dans une centrale nucléaire est estimée être une fissure par corrosion sous tension, un indice d'évaluation important pour identifier une voie de propagation principale éventuelle de la fissure est le joint de grain. Par conséquent, il est souhaitable de rendre visible de manière simple un joint de grain sur la surface d'équipements internes de coeur de réacteur nucléaire. En tant que procédés pour rendre visible le joint de grain, il y a un procédé de dérochage dans lequel on utilise de l'eau régale, et un procédé de dérochage électrolytique dans lequel une surface métallique est alimentée dans un état où la surface métallique est portée au contact d'un liquide de dérochage tel qu'une solution aqueuse d'acide oxalique. Toutefois, il n'est pas souhaitable de verser une grande quantité de liquide de dérochage dans l'eau du réacteur lors de l'exécution de travaux dans un réacteur nucléaire. Par 2 conséquent, il devient nécessaire de maintenir le liquide de dérochage adjacent à une surface d'exécution dans un état où l'ouverture d'un conteneur est portée en contact étanche à l'eau avec la surface d'exécution. Toutefois, une forme de surface incurvée complexe, telle qu'une zone de soudure au fond du réacteur nucléaire, peut rendre difficile la mise en contact étanche à l'eau de l'ouverture du conteneur avec la surface d'exécution, et, par conséquent, on souhaite disposer d'un procédé de dérochage avec lequel il soit inutile de former un espace étanche à l'eau entre le conteneur et la surface d'exécution. En tant que procédés de dérochage dans lequel il est inutile de former un espace étanche à l'eau entre le conteneur et la surface d'exécution, il y a un procédé de polissage électrolytique d'une surface métallique et un procédé de décontamination pour celle-ci, tels que ceux des documents mentionnés ci-dessus. Toutefois, JP-A-2008-539334, le liquide de dérochage est maintenu principalement au moyen d'une membrane conductrice d'ions, et donc, dans le cas où la membrane conductrice d'ions est rompue, une grande quantité du liquide de dérochage peut être déchargée dans un réacteur nucléaire. Dans le cas de JP-A-60-63400, un gel d'un liquide de dérochage acide, tel qu'une solution aqueuse d'acide oxalique, est friable, et par conséquent peut être endommagé au cours d'un processus où il accède à une surface d'exécution par contrôle à distance dans l'eau. La présente invention a été effectuée en considération des problèmes mentionnés ci-dessus. Le but de la présente invention consiste à mettre à disposition un procédé pour dérocher électrolytiquement, de façon simple, une zone de soudure sans qu'une grande quantité de liquide de dérochage soit déchargée, la zone de soudure ayant une forme de surface incurvée complexe et reposant au fond d'un réacteur nucléaire, de façon qu'un joint de grain sur la surface puisse être confirmé visuellement. La présente invention propose un dispositif de dérochage électrolytique pour dérocher électrolytiquement une surface d'équipements internes de coeur de réacteur nucléaire, ledit dispositif étant caractérisé en ce qu'il comprend : une alimentation électrique en courant continu électriquement connectée à la surface des parties internes de coeur ; et une électrode de dérochage électrolytique électriquement connectée à ladite alimentation électrique en courant continu, ladite électrode de dérochage électrolytique comportant une éponge avec un liquide de dérochage gélifié présent (infiltré) dans ses trous ayant une structure communicante. Le dispositif de dérochage électrolytique de la présente invention peut en outre comprendre des bulles d'air distribuées dans ladite éponge de ladite électrode de dérochage électrolytique. Dans ledit dispositif de dérochage électrolytique de la présente invention, lesdites bulles d'air peuvent être éparpillées dans l'éponge en une proportion telle que la densité de l'éponge dans sa totalité, y compris le liquide de dérochage gélifié, devienne inférieure à 1 sous une pression hydraulique en une position d'exécution. La présente invention propose en outre un procédé de dérochage électrolytique pour dérocher électrolytiquement une surface d'équipements internes de coeur de réacteur nucléaire, comprenant l'étape consistant à : allumer l'électricité à un état où une électrode de dérochage électrolytique est portée au contact ou approchée d'une surface des parties internes de coeur électriquement connectée à une anode d'une alimentation électrique en courant continu, ladite électrode de dérochage électrolytique étant électriquement connectée à une cathode de l'alimentation électrique en courant continu et comportant une éponge avec un liquide de dérochage gélifié présent (infiltré) dans ses trous ayant une structure communicante. Le procédé de dérochage électrolytique de la présente invention peut en outre comprendre l'étape consistant à réaliser le dérochage électrolytique dans de l'eau, des bulles d'air étant distribuées dans ladite éponge de ladite électrode de dérochage électrolytique. Le procédé de dérochage électrolytique de la présente invention peut en outre comprendre l'étape consistant à aspirer de l'eau au voisinage de l'électrode de dérochage électrolytique durant la mise en route de l'électricité. Le procédé de dérochage électrolytique de la présente invention peut en outre comprendre les étapes consistant à : dérocher électrolytiquement la surface d'équipements internes de coeur de réacteur nucléaire par mise en route d'une alimentation électrique en courant continu ; et ensuite effectuer une observation sous grossissement de la surface des parties internes de coeur de réacteur nucléaire pour confirmer un état de surface. Dans le procédé de dérochage électrolytique de la présente invention, l'observation sous grossissement de la surface d'équipements internes de coeur de réacteur nucléaire peut être effectuée par transcription de l'aspect (forme) superficiel de la surface d'équipements internes de coeur de réacteur nucléaire pour former une réplique, en premier lieu, et ensuite observation sous grossissement de la surface de la réplique récupérée. Avantages de l'Invention Conformément à la présente invention, le liquide de dérochage gélifié est disposé à l'avant de l'électrode négative (cathode) d'une manière intégrée avec l'éponge, et donc il n'est pas nécessaire de former un espace étanche à l'eau entre une surface d'exécution et un conteneur. La structure du dispositif de dérochage électrolytique peut être simplifiée, étant donné qu'un système de fourniture du liquide de dérochage n'est pas nécessaire. En outre, comme le liquide de dérochage est solidifié en un gel d'une manière intégrée avec l'éponge, le gel est difficilement endommagé, et même une surface d'exécution distante peut être exécutée de façon stable. En outre, comme l'électrode de dérochage électrolytique a d'excellentes propriétés de suivi de forme en raison de la combinaison du gel et de l'éponge, elle a une bonne adhérence même à un site ayant une forme de surface incurvée complexe, se trouvant au fond d'un coeur de réacteur nucléaire, si bien que l'on peut obtenir un dérochage électrolytique avec des irrégularités de surface après dérochage. De plus, conformément à la présente invention, comme le liquide de dérochage électrolytique utilisé pour la mise en oeuvre a été préalablement gélifié, le liquide de dérochage déchargé dans le réacteur nucléaire a un petit volume. D'autres objets, caractéristiques et avantages de l'invention apparaîtront de façon plus évidente à partir de la description qui suit des modes de réalisation de l'invention, prise conjointement avec les dessins joints. Brève Description des Dessins La Figure 1 est un diagramme illustrant un exemple d'une électrode de dérochage électrolytique de la présente invention pour dérocher électrolytiquement la surface d'équipements internes de coeur de réacteur nucléaire. La Figure 2 est un diagramme illustrant un exemple d'une électrode de dérochage électrolytique de la présente invention pour dérocher électrolytiquement la surface d'équipements internes de coeur de réacteur nucléaire. La Figure 3 est un diagramme illustrant un exemple d'un dispositif de la présente invention pour dérocher électrolytiquement la surface d'équipements internes de coeur de réacteur nucléaire dans l'eau. La Figure 4 est un diagramme illustrant un exemple d'un procédé de la présente invention pour dérocher électrolytiquement la surface d'équipements internes de coeur de réacteur nucléaire dans l'air. La Figure 5 est un diagramme illustrant un exemple d'un procédé de la présente invention pour dérocher électrolytiquement la surface d'équipements internes de coeur de réacteur nucléaire dans l'eau. La Figure 6 est un diagramme illustrant un exemple d'un procédé de la présente invention pour dérocher électrolytiquement la surface d'équipements internes de coeur de réacteur nucléaire, dans lequel de l'eau, adjacente à une électrode de dérochage électrolytique, est aspirée durant la mise en route de l'électricité. La Figure 7 est un diagramme illustrant des modes opératoires pour mettre en oeuvre une observation sous grossissement de la surface d'équipements internes de coeur de réacteur nucléaire après dérochage électrolytique de la surface. Description Détaillée de l'Invention Le dispositif de dérochage électrolytique de la présente invention comprend une éponge dans laquelle des trous ont une structure communicante, une électrode, et un liquide de dérochage gélifié qui est disposé en avant de l'électrode d'une manière intégrée avec l'éponge, pour le dérochage électrolytique de la surface d'équipements internes de coeur de réacteur nucléaire. L'électricité est allumée par application d'une tension dans un état où l'électrode de dérochage électrolytique, connectée électriquement à la cathode d'une alimentation électrique en courant continu, est portée au contact ou approchée d'une surface des parties internes de coeur électriquement connectée à l'anode d'une alimentation électrique en courant continu par utilisation de l'électrode de dérochage électrolytique et de l'alimentation électrique en courant continu. Le terme "gélifié" représente tant une action consistant à coaguler (lier) un liquide en une gelée qu'une action consistant à augmenter la viscosité d'un liquide par addition d'agarose, etc., au liquide. On va illustrer ci-après des exemples de la présente invention en utilisant les dessins. Exemple 1 Une électrode de dérochage électrolytique de la présente invention pour dérocher électrolytiquement la surface d'équipements internes de coeur de réacteur nucléaire est illustrée au moyen de la Figure 1. Une électrode de dérochage électrolytique (1) de la présente invention comprend au moins une éponge (2) dans laquelle des trous ont une structure communicante, une électrode (3), et un liquide de dérochage gélifié (4) qui est disposé en avant de l'électrode (3) d'une manière intégrée avec l'éponge (2). Pour le liquide de dérochage, on utilise par exemple une solution aqueuse à 10 % en poids d'acide oxalique, tandis que pour l'agent gélifiant, on utilise par exemple l'agarose. L'intégration du liquide de dérochage et de l'éponge (2) dans laquelle les trous ont une structure communicante est effectuée par infiltration de l'éponge (2), dont les trous ont une structure communicante, avec un mélange liquide d'un liquide de dérochage et d'un agent gélifiant, suivie d'une gélification du mélange liquide, l'éponge (2) ayant été installée au préalable en avant de l'électrode (3). Pour l'électrode (3), il est souhaitable d'utiliser de l'acier inoxydable austénitique ou du platine. Du fait de l'utilisation de l'électrode de dérochage électrolytique (1), il devient inutile de former un espace étanche à l'eau entre une surface d'exécution et un conteneur lors du dérochage électrolytique. Ainsi, un dérochage électrolytique peut être aisément effectué sur le fond d'un coeur de réacteur nucléaire ayant une forme de surface incurvée. De plus, la structure du dispositif de dérochage électrolytique peut être simplifiée puisqu'un système de délivrance du liquide de dérochage devient inutile. En outre, puisque le liquide de dérochage est solidifié en un gel d'une manière intégrée avec l'éponge, le gel est difficilement endommagé, et même une surface d'exécution distante peut être exécutée de façon stable. Exemple 2 En outre, un autre exemple d'électrode de dérochage électrolytique de la présente invention pour dérocher électrolytiquement la surface d'équipements internes de coeur de réacteur nucléaire est illustré au moyen de la Figure 2. L'électrode de dérochage électrolytique (5) de la présente invention a été développée dans le but de pouvoir être facile à récupérer, même dans le cas où l'éponge (6), intégrée avec le liquide de dérochage gélifié (4), s'écarte de l'électrode (3) durant une utilisation dans l'eau. L'électrode de dérochage électrolytique (5) de la présente invention comprend au moins une éponge (6) dont certains des trous ont une structure communicante, une électrode (3), et un liquide de dérochage gélifié (4), qui est disposé en avant de l'électrode (3) d'une manière intégrée avec l'éponge (6) dont certains des trous ont une structure communicante. Pour le liquide de dérochage, on utilise par exemple une solution aqueuse à 10 % d'acide oxalique, tandis que pour l'agent gélifiant, on utilise par exemple de l'agarose. L'intégration du liquide de dérochage et de l'éponge (2) dont certains des trous ont une structure communicante est effectuée par imprégnation (infiltration) de l'éponge (6) dont certains des trous ont une structure communicante avec un mélange liquide constitué d'un liquide de dérochage et d'un agent gélifiant, suivie de la gélification du mélange liquide, l'éponge (6) ayant été installée au préalable en avant de l'électrode (3). Pour l'électrode (3), il est souhaitable d'utiliser de l'acier inoxydable austénitique ou du platine. De plus, une cellule fermée (bulle d'air indépendante) (7) est éparpillée en trous n'ayant pas de structure communicante de l'éponge (6) dont certains des trous ont une structure communicante, et la densité de l'éponge dans sa totalité, intégrée avec le liquide de dérochage gélifié, devient inférieure à 1 même dans un état où une pression hydraulique en une position d'exécution est chargée. Ceci rend aisée la récupération de l'éponge, parce que lorsque l'éponge, intégrée avec le liquide de dérochage gélifié, est démontée de l'électrode (3), la force ascensionnelle agit, si bien que l'éponge monte à la surface de l'eau. Exemple 3 Un dispositif de la présente invention pour dérocher électrolytiquement la surface d'équipements internes de coeur de réacteur nucléaire dans l'eau est illustré au moyen de la Figure 3. Un dispositif de dérochage électrolytique (8) de la présente invention comprend au moins des électrodes de dérochage électrolytique (1, 5), une alimentation électrique en courant continu (9), et un moyen (10) pour connecter électriquement l'anode de l'alimentation électrique en courant continu à la surface d'équipements internes de coeur. Le moyen (10) pour connecter électriquement l'anode de l'alimentation électrique en courant continu à la surface d'équipements internes de coeur peut comprendre, par exemple, un moyen qui peut changer la position d'une barre de contact métallique et électriquement conductrice (16) en fonction des irrégularités (concavités et convexités) de la surface des parties internes de coeur, et qui comprend une combinaison de la barre de contact (16) et d'un ressort (17). La cathode (11) de l'alimentation électrique en courant continu (9) est électriquement connectée à des électrodes de dérochage électrolytique (1, 5), tandis que l'anode (12) de l'alimentation électrique en courant continu (9) est électriquement connectée à la surface d'équipements internes de coeur via le moyen (10) pour connecter électriquement l'anode de l'alimentation électrique en courant continu à la surface d'équipements internes de coeur. Conformément à cet exemple, on peut proposer un dispositif de dérochage électrolytique ayant une structure simple. Exemple 4 Un procédé de la présente invention pour dérocher électrolytiquement la surface d'équipements internes de coeur de réacteur nucléaire dans l'air est illustré au moyen de la Figure 4. Un dérochage électrolytique de la surface (13) d'équipements internes de coeur dans l'air est effectué par utilisation d'au moins un dispositif de dérochage électrolytique (8). Le dérochage électrolytique est effectué par allumage de la source électrique d'une alimentation électrique en courant continu (9) pour appliquer une tension prescrite dans un état où une électrode de dérochage électrolytique (1) connectee électriquement à la cathode (11) de l'alimentation électrique en courant continu (9) est portée au contact de la surface (13) de la structure interne de coeur connectée électriquement à l'anode (12) de l'alimentation électrique en courant continu (9) via un moyen (10) pour connecter électriquement la surface des parties internes de coeur à l'anode de l'alimentation électrique en courant continu. De plus, l'anode (12) de l'alimentation électrique en courant continu (9) et la surface (13) des parties internes de coeur sont électriquement connectées l'une à l'autre via un moyen (10) pour connecter électriquement la surface des parties internes de coeur à l'anode de l'alimentation électrique en courant continu. Par application du procédé de dérochage électrolytique de la présente invention à un dérochage électrolytique en position distante, un dérochage électrolytique peut être effectué par allumage (mise en route de l'électricité) de l'alimentation électrique en courant continu (9), qui est agencée en une position distante de la surface d'exécution, par exemple sur l'eau, dans un état où le dispositif de dérochage électrolytique (8) est appuyé sur la surface d'exécution. Exemple 5 Un procédé de la présente invention pour dérocher électrolytiquement la surface d'équipements internes de coeur de réacteur nucléaire dans l'eau est illustré au moyen de la Figure 5. Le dérochage électrolytique de la surface (15) d'équipements internes de coeur dans l'eau est effectué par utilisation d'au moins un dispositif de dérochage électrolytique (8). Le dérochage électrolytique est effectué par allumage de la source électrique d'une alimentation électrique en courant continu (9) pour appliquer une tension prescrite dans un état où les électrodes de dérochage électrolytique (1, 5) électriquement connectées à la cathode (11) de l'alimentation électrique en courant continu (9) sont portées au contact ou approchées de la surface (15) des parties internes de coeur électriquement connectée à l'anode (12) de l'alimentation électrique en courant continu (9). De plus, l'anode (12) de l'alimentation électrique en courant continu (9) et la surface (15) des parties internes de coeur sont électriquement connectées l'une à l'autre via un moyen (10) pour connecter électriquement la surface des parties internes de coeur à l'anode de l'alimentation électrique en courant continu. Par application du procédé de dérochage électrolytique de la présente invention à un dérochage électrolytique sur le fond d'un coeur de réacteur nucléaire ayant une forme de surface incurvée, il devient inutile de former un espace étanche à l'eau entre une surface d'exécution et un conteneur et, par conséquent, un dérochage électrolytique peut être effectué aisément. Exemple 6 Un procédé de la présente invention pour dérocher électrolytiquement la surface d'équipements internes de coeur de réacteur, dans lequel de l'eau, adjacente à une électrode de dérochage électrolytique, est aspirée durant l'allumage de l'électricité, est illustré au moyen de la Figure 6. Lors de l'utilisation d'un dispositif de dérochage électrolytique, la source électrique d'une alimentation électrique en courant continu (9) est allumée pour appliquer une tension prescrite dans un état où des électrodes de dérochage électrolytique (1, 5) électriquement connectées à la cathode (11) de l'alimentation électrique en courant continu (9) sont portées au contact ou approchées de la surface (15) des parties internes de coeur électriquement connectée à l'anode (12) de l'alimentation électrique en courant continu (9), et la surface (15) de la structure interne de coeur est électriquement dérochée. Dans ce cas, un ion métallique est élué, et donc un moyen d'absorption d'eau (14) est utilisé pour aspirer l'eau dans laquelle un ion métallique a été élué, au voisinage des électrodes de dérochage électrolytique, opération suivie d'une récupération de l'eau. L'absorption d'eau par le moyen d'absorption d'eau (14) est effectuée, par exemple, par aspiration de l'eau à l'intérieur du réacteur nucléaire par l'intermédiaire d'une pompe, un système de captage d'eau étant disposé adjacent à l'électrode de dérochage électrolytique. Par application d'un procédé d'aspiration de l'eau au voisinage d'une électrode de dérochage électrolytique durant l'allumage de l'électricité, selon la présente invention, à un dérochage électrolytique dans l'eau, un ion métallique élué (dissous) par le dérochage électrolytique peut être récupéré, et l'influence sur l'environnement aqueux dans une région d'exécution peut être réduite. Exemple 7 Un procédé pour observer la surface d'équipements internes de coeur de réacteur nucléaire est illustré au moyen de la Figure 7. Premièrement, un film d'oxyde ayant adhéré à la surface d'équipements internes de coeur de réacteur nucléaire est éliminé par un polissage de surface. Ensuite, le dispositif de dérochage électrolytique de la présente invention est transporté pour être porté au contact de la surface d'équipements internes de coeur de réacteur nucléaire. Un dérochage électrolytique de la surface d'équipements internes de coeur de réacteur nucléaire est effectué par allumage (mise en route de l'électricité) d'une alimentation électrique en courant continu dans un état où le dispositif de dérochage électrolytique de la présente invention est au contact de la surface d'équipements internes de coeur de réacteur nucléaire. Ensuite, une observation sous grossissement de la surface d'équipements internes de coeur de réacteur nucléaire est effectuée pour observer l'état de la surface après le dérochage électrolytique. Des moyens pour observer sous grossissement la surface d'équipements internes de coeur de réacteur nucléaire peuvent comprendre un procédé consistant à observer directement sous grossissement la surface d'équipements internes de coeur de réacteur nucléaire par utilisation d'une caméra sous- marine d'observation sous grossissement, et un procédé consistant d'abord à transcrire l'aspect superficiel de la surface d'équipements internes de coeur de réacteur nucléaire sur une réplique et ensuite à observer sous grossissement la surface de la réplique récupérée. Par utilisation du procédé d'observation de la surface d'équipements internes de coeur de réacteur nucléaire de la présente invention, le joint de grain d'une structure métallographique peut être visuellement reconnu. Il doit en outre être compris par l'homme du métier que, bien que la description qui précède ait été effectuée sur des modes de réalisation de l'invention, l'invention n'y est pas limitée, et divers changements et modifications peuvent y être apportés sans s'écarter de l'esprit de l'invention et du cadre des revendications annexées. Applicabilité Industrielle La présente invention peut être mise en application par un contrôle distant sous-marin pour étudier des conditions de surface. En particulier, elle peut servir à l'examen d'équipements internes de coeur de réacteur nucléaire dans une centrale nucléaire. De façon spécifique, après élimination d'un film d'oxyde ayant adhéré sur la surface d'équipements internes de coeur de réacteur nucléaire au moyen d'un polissage de surface, le dispositif de dérochage électrolytique de la présente invention est transporté pour être porté au contact de la surface d'équipements internes de coeur de réacteur nucléaire, et un dérochage électrolytique est effectué par allumage (mise en route de l'électricité) d'une alimentation électrique en courant continu. Les moyens pour transporter le dispositif de dérochage électrolytique peuvent comprendre, par exemple, un procédé consistant à le transporter par attachement du dispositif de dérochage électrolytique de la présente invention à un bord avant d'un pôle d'opération. En outre, même quand le sujet d'exécution a une forme de surface incurvée complexe, comme le fond d'un réacteur nucléaire (PWR ou BWR), il est disponible pour l'examen. Enumération des Chiffres de Référence 1, 5 Electrode de dérochage électrolytique 2 Eponge dont les trous ont une structure communicante 18 3 Electrode 4 Liquide de dérochage gélifié 6 Eponge dont certains des trous ont une structure communicante 7 Cellule fermée 8 Dispositif de dérochage électrolytique de la présente invention 9 Alimentation électrique en courant continu Moyen pour connecter électriquement la surface 10 d'équipements internes de coeur et l'anode d'une alimentation électrique en courant continu 11 Cathode 12 Anode 13 Surface d'équipements internes de coeur 14 Moyen d'absorption d'eau 15 Surface d'équipements internes de coeur 16 Barre de contact 17 Ressort REVENDICATIONS1. Dispositif de dérochage électrolytique pour dérocher électrolytiquement une surface d'équipements internes de coeur de réacteur nucléaire, ledit dispositif étant caractérisé en ce qu'il comprend : une alimentation électrique en courant continu (9) électriquement connectée à la surface des parties internes de coeur ; et une électrode de dérochage électrolytique (1,5) électriquement connectée à ladite alimentation électrique en courant continu, ladite électrode de dérochage électrolytique comportant une éponge (6) avec un liquide de dérochage gélifié (4) présent dans ses trous ayant une structure communicante. 2. Dispositif de dérochage électrolytique selon la revendication 1, comprenant en outre des bulles d'air distribuées dans ladite éponge (6) de ladite électrode de dérochage électrolytique (1,5). 3. Dispositif de dérochage électrolytique selon la revendication 2, dans lequel lesdites bulles d'air sont éparpillées dans l'éponge en une proportion telle que la densité de l'éponge dans sa totalité, y compris le liquide de dérochage gélifié, devienne inférieure à 1 sous une pression hydraulique en une position d'exécution.30 4. Procédé de dérochage électrolytique pour dérocher électrolytiquement une surface d'équipements internes de coeur de réacteur nucléaire, comprenant l'étape consistant à allumer l'électricité à un état où une électrode de dérochage électrolytique (1,5) est portée au contact ou approchée d'une surface des parties internes de coeur électriquement connectée a une anode (12) d'une alimentation électrique en courant continu (9), ladite électrode de dérochage électrolytique étant électriquement connectée à une cathode (11) de l'alimentation électrique en courant continu (9) et comportant une éponge (6) avec un liquide de dérochage gélifié (4) présent dans ses trous ayant une structure communicante. 5. Procédé de dérochage électrolytique selon la revendication 4, comprenant en outre l'étape consistant à réaliser le dérochage électrolytique dans de l'eau, des bulles d'air étant distribuées dans ladite éponge de ladite électrode de dérochage électrolytique. 6. Procédé de dérochage électrolytique selon la revendication 5, comprenant en outre l'étape consistant à aspirer de l'eau au voisinage de l'électrode de dérochage électrolytique durant la mise en route de l'électricité. 7. Procédé de dérochage électrolytique selon la revendication 4, comprenant en outre les étapes consistant à : dérocher électrolytiquement la surface d'équipementsinternes de coeur de réacteur nucléaire par mise en route d'une alimentation électrique en courant continu (9); et ensuite effectuer une observation sous grossissement de la surface (13) des parties internes de coeur de réacteur nucléaire pour confirmer un état de surface. 8. Procédé de dérochage électrolytique selon la revendication 7, dans lequel l'observation sous grossissement de la surface d'équipements internes de coeur de réacteur nucléaire est effectuée par transcription de l'aspect superficiel de la surface d'équipements internes de coeur de réacteur nucléaire pour former une réplique, en premier lieu, et ensuite observation sous grossissement de la surface de la réplique récupérée.